Brevet FR2881648A1 — publié le 20060811

La présente invention a trait à de nouvelles dispersions de particules de polymères, et à leur utilisation en cosmétique; l'invention concerne aussi les compositions notamment cosmétiques comprenant ces dispersions. Il est connu d'utiliser en cosmétique des dispersions de particules de polymère, généralement de taille nanométrique, dans des milieux organiques. Ainsi, dans la demande de brevet européen EP-A-0749747, il est décrit une composition cosmétique comprenant une dispersion de particules de polymère, dans un milieu non aqueux, ladite dispersion étant stabilisée par ajout de polymères stabilisants, qui se lient de manière non covalente par le biais d'interactions physiques sur les particules de polymère. Ce type de composition présente toutefois les inconvénients suivants: elle nécessite l'ajout dans le milieu non aqueux d'une quantité de polymères stabilisants supérieure à celle effectivement liée aux parti- cules de polymères non solubles, afin d'obtenir une dispersion desdites particules relativement stable. Or, lors de l'ajout d'adjuvants tels que des pigments, dans les compositions, une partie des polymères stabilisants a tendance à se désorber des particules de polymères non solubles pour s'associer avec lesdits adjuvants, ce qui contribue à déstabiliser la dispersion, notamment par formation d'agglomérats entre les particules de polymères. On connaît également, par la demande EP1428844, des compositions cosmétiques comprenant des dispersions, dans un milieu organique non aqueux non siliconé, de particules de polymères acryliques comprenant un squelette insoluble dans ledit milieu, et une partie soluble dans ledit milieu constituée de chaînes latérales liées de manière covalente audit squelette. Dans ce cas, les particules de polymères sont stabilisées par un polymère (rnacromère) qui est chimiquement lié aux particules de polymères. Dans les deux cas, la nature du polymère stabilisant n'est pas très modulable, que cela soit en terme de nature chimique, de masse molaire et/ou d'architecture, et doit faire l'objet d'une synthèse spécifique. Par ailleurs, il n'est pas aisé de moduler les propriétés du coeur de la particule, que ce soit en terme de masse moléculaire et/ou d'architecture. La demanderesse a découvert de manière surprenante de nouvelles dispersions de particules de polymères, permettant d'obtenir de bonnes propriétés cosmétiques telles qu'une bonne adhésion sur le support (peau ou cheveu, notamment) et donc une bonne tenue de la composition cosmétique. Par ailleurs, la dispersion selon l'invention ne comprenant pas de stabilisant au sens de l'art antérieur, elle est beaucoup plus stable, dans le temps, que les dis- persions usuelles, ce qui implique une meilleure stabilité de la composition la comprenant et une facilité de formulation. Un objet de la présente invention est une composition cosmétique comprenant, dans un milieu cosmétiquement acceptable, au moins une dispersion de particules de polymères dans un milieu carboné liquide, ledit polymère étant un copolymère comprenant au moins une première séquence soluble dans ledit milieu carboné et au moins une deuxième séquence insoluble dans ledit milieu carboné. Grâce à l'invention, il est possible de moduler les propriétés physicochimiques de la dispersion, et donc de la composition la comprenant, en choisissant de manière adéquate les monomères et le milieu organique la composant, possibilité qui n'était pas envisageable avec l'art antérieur. Ceci permet notamment d'obtenir une dispersion qui présente une grande affinité pour les milieux huileux, usuellement employés en cosmétique; ceci permet également de préparer une dispersion ne présentant pas de collant. Les micelles de copolymère-bloc, notamment en milieu organique sont connues d'une manière générale. On peut notamment citer la demande brevet WO01/77198 qui est relative à un procédé de préparation de microgels par polymérisation RAFT en présence d'un agent de transfert de chaîne, consistant à pré-parer un copolymère-bloc comprenant des monomères solvophobes et des mo- nomères solvophiles, puis à disperser ledit copolymère-bloc dans un milieu de dispersion pour former des micelles, qui seront stabilisées pour donner le microgel attendu. Dans ce document, le milieu de dispersion peut être organique, aqueux ou hydroorganique. Toutefois, dans ce document, il n'est pas envisagé d'employer telles quelles les micelles ainsi préparées; elles servent à former des microgels par réticulation, les-dits microgels permettant d'encapsuler des pigments ou des colorants, par exemple, et étant susceptibles d'être employés dans divers domaines tels que le revêtement industriel. Les microgels réticulés ainsi obtenus ne permettent pas d'obtenir des dépôts pré-30 férentiellement filmogènes, de bonne tenue et aisément démaquillables; or ceci constitue le principal objectif de la présente invention. La dispersion de particules de polymères selon l'invention comprend donc un copolymère qui comprend au moins une première séquence soluble dans le milieu 35 carboné et au moins une deuxième séquence insoluble dans ledit milieu carboné. Par séquence, on entend dans la présente invention, un enchaînement polymérique, formé de plusieurs monomères, notamment d'au moins 5 monomères, identiques ou différents, et qui peut donc se présenter sous forme d'un homopolymère ou d'un copolymère statistique, alterné, à gradient ou bloc, notamment dibloc, tri-bloc ou multibloc. De préférence, la séquence sera de type homopolymère ou à gradient. Pour chaque séquence, le choix des monomères et de leur quantité, ainsi que de l'architecture de la séquence, pourra être effectué par l'homme du métier sur la base de ses connaissances générales de manière à obtenir au final une séquence ayant la solubilité requise (soluble ou insoluble) dans le milieu carboné considéré. Au final, le copolymère obtenu est de préférence du type 'dibloc', c'està-dire qu'il comprend uniquement deux séquences, l'une étant soluble dans le milieu, l'autre y étant insoluble; il peut toutefois être du type 'tribloc'. De préférence, le copolymère selon l'invention est linéaire. Par soluble, on entend que la séquence est complètement dissoute (sans dépôt apparent, ni agglomérat ou sédiment insoluble), visuellement, à 20 C, à une concentration supérieure ou égale à 5% en poids, dans le milieu carboné considé- ré. Les dispersions selon l'invention peuvent notamment se présenter sous forme de micelles polymériques (ou particules) en dispersion stable dans le milieu considéré. Ces micelles (ou particules) sont de préférence d'une taille comprise entre 5 et 1000 nm, de préférence 10 à 500 nm, encore mieux 80 à 300 nm, ce qui permet d'obtenir une grande stabilité dans le temps de la dispersion. Par micelles polymériques, on entend des particules autodispersées obtenues par auto-assemblage des copolymères tels que définis ci-après. Ainsi, on peut considérer que la polymérisation du/des monomères composant la première séquence, d'amorceur et/ou d'agent de contrôle conduit à une première séquence soluble dans le milieu considéré. L'ajout du/des monomères destinés à composer le coeur de la particule aboutit à la formation du copolymère, générale-ment bloc, de type soluble/insoluble, copolymère qui va spontanément s'organiser en micelle polymérique, c'està-dire former une particule de polymère auto-dispersée en milieu carboné. Un des avantages lié à la présente invention est qu'il est ainsi possible de former en une seule étape des particules de copolymère dispersées, dont les caractéris- tiques de la partie soluble et celles du coeur de la particule sont simultanément contrôlables. Les copolymères selon la présente invention ont de préférence un poids moléculaire moyen en nombre (Mn) compris entre 1000 à 700 000, notamment entre 10000 et 500 000, et encore mieux entre 150100 et 350 000, voire entre 30 000 et 150 000. De préférence, le copolymère selon l'invention présente un indice de polydispersité en masse (Ip) inférieur ou égal à 5 de préférence compris entre 1,05 et 4, notamment entre 1,1 et 3, voire entre 1,15 et 2, 5. L'indice de polydispersité en masse (Ip) du copolymère est égal au rapport de la masse moléculaire moyenne en poids (Mw) sur la masse moléculaire moyenne en nombre (Mn). Une faible polydispersité en masse traduit des longueurs de chaînes approximativement identiques. On détermine les masses moléculaires moyennes en poids (Mw) et en nombre (Mn) par chromatographie liquide par perméation de gel (GPC), éluant THF, courbe d'étalonnage établie avec des étalons de polystyrène linéaire, détecteur réfractométrique. De préférence, la dispersion selon l'invention présente une polydispersité en taille de particules homogène, ce qui signifie que toutes les particules sont de la même taille; notamment, la dispersion est de préférence telle qu'au moins 50% en nombre des particules de la dispersion ont un diamètre identique ou quasi-identique (différence inférieure à 10%); ceci contribue à une meilleure stabilité de la dispersion dans la temps (pas de décantation, floculation et/ou sédimentation). Ceci est un avantage par rapport à certaines dispersions de l'art antérieur, prépa- rées selon les procédés de polymérisation radicalaire dits conventionnels; en effet, dans ces procédés, le produit obtenu est hétérogène en composition chimique car il s'agit généralement d'un mélange d'homopolymères et de copolymères. Dans notre invention, la très grande majorité voire la totalité des chaînes (en fonction de la technique de polymérisation choisie) peut être sous forme de copoly- mère, ce qui aura pour particularité d'améliorer la stabilité des dispersions. Par ail-leurs, les copolymères selon l'invention ont généralement des distributions en masse molaire et en compositions chimiques étroites et des masses molaires contrôlées ce qui permet de contrôler la taille des particules et leur distribution en taille. Le copolymère selon l'invention comprend donc une première séquence soluble dans le milieu carboné de dispersion et au moins une seconde séquence, insoluble dans ledit milieu. La séquence soluble comprend de préférence 50 à 100% en poids de monomère(s) soluble(s) dans ledit milieu, notamment de 60 à 90% en poids, et encore mieux de 70 à 80% en poids de monomère(s) soluble(s), seul ou en mélange. Elle peut toutefois comprendre également 0 à 50% en poids, notamment de 10 à 40% en poids, voire de 20 à 30% en poids de monomère(s) insoluble(s) dans ledit mi- lieu, seul ou en mélange. De manière similaire, la séquence insoluble comprend de préférence 50 à 100% en poids de monomère(s) insoluble(s) dans ledit milieu, notamment de 60 à 90% en poids, et encore mieux de 70 à 80% en poids de monomère(s) insoluble(s), seul ou en mélange. Elle peut toutefois comprendre également 0 à 50% en poids, notamment de 10 à 40% en poids, voire de 20 à 30% en poids de monomère(s) soluble(s) dans ledit milieu, seul ou en mélange. L'homme du métier saura choisir, sur la base de ses connaissances générales, le ou les monomères solubles et insolubles, ainsi que leurs quantités, pour obtenir au final une séquence ayant la solubilité requise (soluble ou insoluble) dans le mi- lieu carboné considéré. Par monomère soluble dans le milieu, on entend tout monomère dont l'homopolymère est sous forme soluble c'est-à-dire complètement dissous à une concentration supérieure ou égale à 5% en poids à température ambiante (20 C) dans ledit milieu. Par monomère insoluble, on entend donc tout monomère dont l'homopolymère n'est pas sous forme soluble c'est-à-dire complètement dissous à une concentration supérieure ou égale à 5% en poids à température ambiante (20 C) dans ledit milieu. Toutefois, les monomères insolubles peuvent, en tant que monomères, être solubles dans le milieu considéré, étant entendu qu'ils deviennent insolubles après polymérisation. En tout état de cause, la proportion de séquence soluble et de séquence insoluble dans le copolymère doit être telle que le copolymère puisse former une micelle po- lymérique. De préférence, la séquence insoluble (ou les séquences insolubles), représente 50 à 97% en poids du poids total du copolymère, notamment de 60 à 95% en poids, voire de 75 à 90% en poids. La séquence soluble (ou les séquences solubles), représente donc de préférence 30 3 à 50% en poids du poids total du copolymère, notamment de 5 à 40% en poids, voire de 10 à 25% en poids. Comme monomère soluble susceptible d'être employé, on peut citer, seul ou en mélange, les monomères suivants: - les méthacrylates de formule CH2 = C(CH3)-COOR1 dans laquelle RI représente un groupe alkyle linéaire ou ramifié en C8-C22 tel que lauryle ou stéaryle; ou bien un groupe alkyle cyclique ayant 8 à 30 atomes de carbone, tel que isobornyle; ou encore RI représente le groupe tertiobutyle; - les acrylates de formule CH2 = CHCOOR2 dans laquelle R2 représente un groupe alkyle linéaire ou ramifié en C8-C22 tel que lauryle ou stéaryle; ou bien un groupe alkyle cyclique ayant 8 à 30 atomes de carbone, tel que isobornyle; ou encore R2 représente un groupe isobutyle; - les (méth)acrylamides de formule CH2=C(CH3)-CONR3R4 ou CH2=CH-CONR3R4, dans lesquelles R3 représente un atome d'hydrogène ou un groupe alkyle linéaire ou ramifié en C1-C12, et R4 représente un groupe alkyle en C8 à C12 linéaire ou ramifié, tel qu'un groupe isooctyle, isononyle, undecyle; - les esters de vinyle de formule R5-CO-O-CH=CH2 où R5 représente un groupe 10 alkyle en C8 à C22 linéaire ou ramifié ; - les éthers d'alcool vinylique et d'alcool de formule R60CH=CH2 dans laquelle R6 représente un groupe alkyle linéaire ou ramifié, comprenant de 8 à 22 atomes de carbone; - les monomères éthyléniques dont le groupement ester contient des silanes ou des siloxanes, et ne contenant qu'un atome de silicium tel que le (méth) acryloxypropyl trimethoxysilane; - des macromonomères carbonés ayant un groupe terminal polymérisable; On entend par "macromonomère ayant un groupe terminal polymérisable" tout oligomère comportant sur une seule de ses extrémités un groupe terminal polymérisable apte à réagir lors de la réaction de polymérisation avec des monomères éthyléniques. Le groupe polymérisable du macromonomère peut être avantageu- sement un groupe à insaturation éthylénique susceptible de se polymériser par voie radicalaire. Ledit groupe terminal polymérisable peut être en particulier un groupe vinyle ou (méth)acrylate (ou (méth)acryloxy), et de préférence un groupe (méth) acrylate. Par "macromonomère carboné" on entend un macromonomère non siliconé, et notamment un macromonomère oligomère obtenu par polymérisa- tion de monomère(s) non siliconé(s) à insaturation éthylénique, et principalement par polymérisation de monomères acryliques et/ou vinyliques non acryliques. Comme macromonomères carbonés ayant un groupe terminal polymérisable, on peut en particulier citer: - (i) les homopolymères et les copolymères (méth)acrylate d'alkyle linéaire ou rami- fié en C6-C22, de préférence en C8-C18, présentant un groupe terminal polymérisable choisi parmi les groupes vinyle ou (méth)acrylate parmi lesquels on peut ci-ter en particulier: les macromonomères de poly(acrylate d'éthyl-2 hexyle) à extrémité mono(méth)acrylate; les macromonomères de poly(acrylate de dodécyle) ou de poly(méthacrylate de dodécyle) à extrémité mono(méth)acrylate; les macro- monomères de poly(acrylate de stéaryle) ou de poly (méthacrylate de stéaryle) à extrémité mono(méth)acrylate. De tels macromonomères sont notamment décrits dans les brevets EP895467 et EP96459 et dans l'article Gillman, Polymer Letters, Vol 5, page 477- 481 (1967). On peut en particulier citer les macromonomères à base de poly(acrylate d'éthyl-2-hexyle) ou de poly(acrylate de dodécyle) à extrémité mono(méth)acrylate. -(ii) les polyoléfines ayant un groupe terminal à insaturation éthylénique, en particulier ceux ayant un groupement terminal (méth) acrylate. Comme exemple de tel-les polyoléfines, on peut citer en particulier les macromonomères suivants, étant entendu qu'ils ont un groupe terminal (méth)acrylate: les macromonomères de polyéthylène, les macromonomères de polypropylène, les macromonomères de copolymère polyéthylène/polypropylène, les macromonomères de copolymère polyéthylène/polybutylène, les macromonomères de polyisobutylène; les macromonomères de polybutadiène; les macromonomères de polyisoprène; les macromonomères de polybutadiène; les macromonomères de poly(éthylène/butylène)-polyisoprène; De tels macromonomères sont en particulier décrits dans EP 1347013 ou encore dans US 5,625,005 qui mentionne des macromonomères éthylène/butylène et éthylène/propylène à groupement terminal réactif (méth)acrylate. On peut en particulier citer le méthacrylate de poly(éthylène/butylène), tel que celui commercialisé sous la dénomination Kraton Liquid L-1253 par Kraton Polymers. Comme monomère soluble particulièrement préféré, on peut citer: -les méthacrylates de formule CH2 = C(CH3)-000R1 dans laquelle RI représente un groupe alkyle linéaire ou ramifié en C8-C22 tel que lauryle ou stéaryle; ou bien un groupe alkyle cyclique ayant 8 à 30 atomes de car- bone, tel que isobornyle; ou encore RI représente le groupe tertiobutyle; - les acrylates de formule CH2 = CH-0OOR2 dans laquelle R2 représente un groupe alkyle linéaire ou ramifié en C8-C22 tel que lauryle ou stéaryle; ou bien un groupe alkyle cyclique ayant 8 à 30 atomes de carbone, tel que isobornyle; ou encore R2 représente un groupe isobutyle; et leurs mélanges. On peut ainsi citer l'acrylate d'éthyle-2-hexyle, le (méth) acrylate d'isobornyle, le (méth)acrylate de lauryle, le (méth)acrylate de stéaryle, l'acrylate d'isobutyle et le méthacrylate de tertiobutyle, et leurs mélanges. Comme monomère insoluble susceptible d'être employé, on peut citer, seul ou en mélange, les monomères suivants, ainsi que leurs sels et leurs mélanges: -(i) les (méth)acrylates de formule: CH2=C(CH3)-COOR'1 ou CH2=CH-COOR'1 40 dans laquelle R'1 représente un groupe choisi parmi: -un groupe alkyle, linéaire ou ramifié, comprenant de 1 à 6 atomes de carbone, ledit groupe pouvant comporter dans sa chaîne un ou plusieurs hétéroatomes choisis parmi O, N et S; et/ou pouvant comporter un ou plusieurs substituants choisis parmi -OH, les atomes d'halogène (F, Cl, Br, I) et NR'R" avec R' et R", identiques ou différents, choisis parmi les alkyles, linéaires ou ramifiés, en C1-C4; et/ou pouvant être substitué par au moins un groupe polyoxyalkylène, en particu- lier avec un alkylène en C2- C4, notamment un polyoxyéthylène et/ou un polyoxypropylène, ledit groupe polyoxyalkylène étant constitué par la répétition de 5 à 30 motifs oxyalkylène; Sont exclus de cette définition le méthacrylate de tertiobutyle et l'acrylate d'isobutyle. - un groupe alkyle cyclique comprenant de 3 à 6 atomes de carbone, ledit groupe pouvant comporter dans sa chaîne un ou plusieurs hétéroatomes choisis parmi O, N et S, et/ou pouvant comporter un ou plusieurs substituants choisis parmi OH et les atomes d'halogène (F, Cl, Br, I); A titre d'exemples de R'1, on peut citer le groupe méthyle, éthyle, propyle, butyle, méthoxyéthyle, éthoxyéthyle, méthoxy-polyoxyéthylène 30, trifluoroéthyle, 2- hydroxyéthyle, 2-hydroxypropyle, diméthylaminoéthyle, diéthylaminoéthyle, diméthylaminopropyle. - (ii) les (méth)acrylamides de formule: CH2=C(CH3)-CONR'3R'4 ou CH2=CHCONR'3R'4, dans laquelle: - R'3 et R'4, identiques ou différents, représentent un atome d'hydrogène ou un groupe alkyle, linéaire ou ramifié, comportant de 1 à 6 atomes de carbone, pouvant comporter un ou plusieurs substituants choisis parmi -OH, les atomes d'halogène (F, Cl, Br, I) et -NR'R" avec R' et R", identiques ou différents, choisis parmi les alkyles, linéaires ou ramifiés, en C1-C4;ou - R'3 représente un atome d'hydrogène et R'4 représente un groupe 1,1-diméthyl-3-oxobutyle; A titre d'exemples de groupes alkyles pouvant constituer R'3 et R'4, on peut citer le n-butyle, le t-butyle, le n-propyle, le diméthylaminoéthyle, le diéthylaminoé-30 thyle, le diméthylaminopropyle. - (iii) les monomères à insaturation(s) éthylénique(s) comprenant au moins une fonction acide carboxylique, phosphorique ou sulfonique, tel que l'acide crotonique, l'anhydride maléique, l'acide itaconique, l'acide fumarique, l'acide maléique, l'acide styrènesulfonique, l'acide vinylbenzoïque, l'acide vinylphosphorique, l'acide acrylique, l'acide méthacrylique, l'acide acrylamidopropanesulfonique, et leurs sels; -(iv) les esters de vinyle de formule: R'6-COO-CH=CH2 dans laquelle R'6 représente un groupe alkyle linéaire ou ramifié, comprenant de 1 à 6 atomes, ou un groupe alkyle cyclique comportant de 3 à 6 atomes de carbone et/ou un groupe aromatique, par exemple de type benzénique, anthracénique, et naphtalénique; - (v) les monomères à insaturation(s) éthylénique(s) comprenant au moins une fonction amine tertiaire, tel que la 2vinylpyridine, la 4-vinylpyridine, et leurs mélanges. - (vi) le styrène et ses dérivés; -(vii) les monomères éthyléniques dont le groupement ester contient des silanes, des silsesquioxanes, des siloxanes, des carbosiloxanes dendrimères tels que dé- crits dans le brevet EP 0 963 751, à l'exception des monomères ne contenant qu'un atome de silicium tel que le méthacryloxypropryl trimethoxysilane. Des monomères préférés sont le methacryloxypropyltris(trimethylsiloxy)silane et le 3-méthacryloxypropylbis(trimethylsiloxy)méthylsilane. -(viii) les macromonomères PDMS, tels que les polydiméthylsiloxanes à groupe-ment terminal monoacryloyloxy ou monométhacryloyloxy, et notamment eux de formule suivante dans laquelle: -R8 désigne un atome d'hydrogène ou un groupement méthyle; de préférence méthyle; - R9 désigne un groupe hydrocarboné divalent, linéaire ou ramifié, de préférence linéaire, ayant de 1 à 10 atomes de carbone et contenant éventuellement une ou deux liaisons éther -O- ; de préférence éthylène, propylène ou butylène; - R10 désigne un groupe alkyle linéaire ou ramifié, ayant de 1 à 10 atomes de carbone, notamment de 2 à 8 atomes de carbone; de préférence méthyle, éthyle, propyle, butyle ou pentyle; -n désigne un nombre entier allant de 1 à 300, de préférence allant de 3 à 200, et préférentiellement allant de 5 à 100. On peut en particulier utiliser les monométhacryloyloxypropyl polydiméthylsiloxanes tels que ceux commercialisés sous la dénomination PS560-K6 par UCT (United Chemical Technologies Inc.) ou sous la dénomination MCR-M17 par Gelest Inc. -(ix) les oligopeptides fonctionnalisés par une fonction (méth)acrylate. Parmi les sels, on peut citer ceux obtenus par neutralisation des groupements acides à l'aide de base inorganiques telles que l'hydroxyde de sodium, l'hydroxyde de $ I I Fis CH 3 CI 0 R Si âiÉ O ?i Rl 9 CH CFj3 n CH3 _ potassium, l'hydroxyde d'ammonium ou de bases organiques de type alcanols amines comme la monoéthanolamine, la diéthanolamine, la triéthanolamine, la 2-méthyl-2-amino-1-propanol. On peut également citer les sels formés par neutralisation des motifs amine ter- tiaire, par exemple à l'aide d'acide minéral ou organique. Parmi les acides minéraux, on peut citer l'acide sulfurique ou l'acide chlorhydrique, l'acide bromhydrique, iodhydrique, l'acide phosphorique, l'acide borique. Parmi les acides organiques, on peut citer les acides comportant un ou plusieurs groupes carboxylique, sulfonique, ou phosphonique. Il peut s'agir d'acides aliphatiques linéaires, ramifiés ou cycliques ou encore d'acides aromatiques. Ces acides peuvent comporter, en outre, un ou plusieurs hétéroatomes choisis parrni O et N, par exemple sous la forme de groupes hydroxyles. On peut notamment citer l'acide acétique ou l'acide propionique, l'acide téréphtalique, ainsi que l'acide citrique et l'acide tartrique. Comme monomère insoluble particulièrement préféré, on peut citer: -les (méth)acrylates de formule: CH2=C(CH3)-COOR'1 ou CH2=CH-COOR'1 et en particulier les (méth)acrylates de méthyle, d'éthyle, de propyle, de butyle; le méthacrylate d'isobutyle; les (méth)acrylates de méthoxyéthyle ou d'éthoxyéthyle; le méthacrylate de trifluoroéthyle; le méthacrylate de diméthylaminoéthyle, le métha- crylate de diéthylaminoéthyle, le méthacrylate de 2-hydroxypropyle, le méthacrylate de 2-hydroxyéthyle, l'acrylate de 2-hydroxypropyle, l'acrylate de 2-hydroxyéthyle; - les monomères à insaturation(s) éthylénique(s) comprenant au moins une fonction acide carboxylique, et notamment l'acide (méth)acrylique et ses sels; - les monomères éthyléniques dont le groupement ester contient des silanes; - les polydiméthylsiloxanes à groupement terminal monoacryloyloxy ou monométhacryloyloxy, de formule suivante: CH3 îH3 CHI fj-O_R_i_O ôi_O i R10 O CHI CH3 CH3 dans laquelle: - R8 désigne un atome d'hydrogène ou un groupement méthyle; de préférence méthyle; - R9 désigne un groupe hydrocarboné divalent, linéaire ou ramifié, de préférence linéaire, ayant de 1 à 10 atomes de carbone et contenant éventuellement une ou deux liaisons éther -O- ; de préférence éthylène, propylène ou butylène; - RIO désigne un groupe alkyle linéaire ou ramifié, ayant de 1 à 10 atomes de carbone, notamment de 2 à 8 atomes de carbone; de préférence méthyle, éthyle, propyle, butyle ou pentyle; - n désigne un nombre entier allant de 1 à 300, de préférence allant de 3 à 200, et préférentiellement allant de 5 à 100. Plus particulièrement, on peut citer le (méth)acrylate de méthyle, le (méth)acrylate d'éthyle l'acide (méth)acrylique, le methacryloxypropyltris(trimethylsiloxy)silane et le 3méthacryloxypropylbis(trimethylsiloxy)méthylsilane. La dispersion de particules de polymères selon l'invention comprend également un milieu carboné liquide dans lequel sont dispersées lesdites particules. Par milieu liquide, on entend notamment un milieu ayant de préférence une viscosité inférieure ou égale à 7000 centipoises à 20 C. Selon l'invention, le milieu est dit carboné, s'ill comprend au moins 50% en poids, notamment de 50 à 100% en poids, par exemple de 60 à 99% en poids, ou encore de 65 à 95% en poids, voire de 70 à 90% en poids, par rapport au poids total du milieu carboné, de composé carboné, liquide à 25 C, ayant un paramètre de solubilité global selon l'espace de solubilité de HANSEN inférieur ou égal à 20 (MPa)1/2, ou d'un mélange de tels composés. Le paramètre de solubilité global S selon l'espace de solubilité de HANSEN est dé-fini dans l'article "Solubility parameter values" de Grulke, dans l'ouvrage "Polymer Handbook" Sème édition, Chapitre VII, pages 519- 559 par la relation: cS = (dp + dp2 + dH2)1/2 dans laquelle: -dD caractérise les forces de dispersion de LONDON issues de la formation de dipôles induits lors des chocs moléculaires, - dp caractérise les forces d'interactions de DEBYE entre dipôles permanents, - dH caractérise les forces d'interactions spécifiques (type liaisons hydrogène, acide/base, donneur/accepteur, etc.). La définition des solvants dans l'espace de solubilité tridimensionnel selon HANSEN est décrite dans l'article de HANSEN: "The three dimensionnai solubility parameters" J. Paint Technol. 39, 105 (1967) . Parmi les composés carbonés liquides ayant un paramètre de solubilité global se- Ion l'espace de solubilité de HANSEN inférieur ou égal à 20(MPa)1/2, on peut ci-ter les corps gras liquides, notamment les huiles, qui peuvent être choisies parmi les huiles naturelles ou synthétiques, carbonées, hydrocarbonées, éventuellement fluorées, éventuellement ramifiées, seules ou en mélange. En particulier, on peut citer: - les huiles végétales formées par des esters d'acides gras et de polyols, en particulier les triglycérides, telles que l'huile de tournesol, de sésame ou de colza, de macadamia, de soja, l'huile d'amande douce, de calophyllum, de palme, de pépins de raisin, de maïs, d'arara, de coton, d'abricot, d'avocat, de jojoba, d'olive ou de germes de céréales; - les esters linéaires, ramifiés ou cycliques, ayant plus de 6 atomes de carbone, notamment 6 à 30 atomes de carbone; et notamment l'isononanoate d'isononyle; et plus particulièrement les esters de formule RCOOR' dans laquelle R représente le reste d'un acide gras supérieur comportant de 7 à 19 atomes de carbone' et R' représente une chaîne hydrocarbonée comportant de 3 à 20 atomes de carbone, tels que les palmitates, les adipates, les myristates et les benzoates, notamment l'adipate de diisopropyle et le myristate d'isopropyle; - les hydrocarbures et notamment les alcanes linéaires, ramifiés et/ou cycliques, volatils ou non volatils, tels que les isoparaffines en C5-C60, éventuellement volatiles tels que l'isododécane, le Parléam (polyisobutène hydrogéné), l'isohexadécane, le cyclohexane, ou les 'ISOPARs'; ou bien les huiles de paraf- fine, de vaseline, ou le polyisobutylène hydrogéné. - les éthers ayant plus de 6 atomes de carbone, notamment 6 à 30 atomes de carbone; - les cétones ayant plus de 6 atomes de carbone, notamment 6 à 30 atomes de carbone. - les monoalcools gras aliphatiques ayant 6 à 30 atomes de carbone, la chaîne hydrocarbonée ne comportant pas de groupement de substitution, tels que l'alcool oléique, le décanol, le dodécanol, l'octadécanol, l'octyldodécanol et l'alcool linoléique; - les polyols notamment ayant 6 à 30 atomes de carbone, tels que l'hexylène gly-25 col; - leurs mélanges. De préférence, la dispersion comprend dans le milieu carboné, au moins un composé carboné choisi parmi: - les huiles végétales formées par des esters d'acides gras et de polyols, en particulier les triglycérides, les esters de formule RCOOR' dans laquelle R représente le reste d'un acide gras supérieur comportant 7 à 19 atomes de carbone et R' représente une chaîne hydrocarbonée comportant de 3 à 20 atomes de carbone, - les alcanes linéaires ou ramifiés en C8-C60, volatils ou non volatils; - les alcanes cycliques, non aromatiques, en C5-C12; volatils ou non volatils; les éthers ayant 7 à 30 atomes de carbone; - les cétones ayant 8 à 30 atomes de carbone; - les monoalcools gras aliphatiques ayant 12 à 30 atomes de carbone, la chaîne 40 hydrocarbonée ne comportant pas de groupement de substitution, - leurs mélanges. Une dispersion comprenant des particules de polymères dans un tel milieu carboné limité est nouvelle et constitue, en tant que telle, un objet de la présente invention. Préférentiellement, le milieu carboné comprend au moins, comme composé carboné, du myristate d'isopropyle, de l'octyldodécanol, des isoparaffines en C5-C60, de l'isohexadécane, l'isononanoate d'isononyle. Le milieu carboné peut éventuellement comprendre des composés liquides addi- tionnels qui peuvent être présents en une quantité strictement inférieure à 50% en poids, notamment de 1 à 40% en poids, voire de 5 à 35% en poids, ou encore de 10 à 30% en poids, par rapport au poids total du milieu carboné, et choisis parmi, seul ou en mélange: -les huiles siliconées, volatiles ou non volatiles, seules ou en mélange; On peut notamment citer les polydiméthylsiloxanes et les polyméthylphénylsiloxanes, éventuellement substitués par des groupements aliphatiques et/ou aromatiques, éventuellement fluorés, et/ou comportant des groupements fonctionnels tels que des groupements hydroxyles, thiols et/ou amines; et les siliconées volatiles, notamment cycliques ou linéaires, telles que les cyclodiméthylsiloxanes, les cyclophénylmethylsiloxanes et les diméthylsiloxanes linéaires, parmi lesquels on peut citer la dodecamethylpentasiloxane linéaire (L5), l'octaméthylcyclotétrasiloxane, le décaméthylcyclopentasiloxane, l'hexadécaméthylcyclohexasiloxane, l'heptaméthylhexyltrisiloxane, l'heptaméthyloctyltrisiloxane. - les esters ayant 2 à 5 atomes de carbone, les éthers ayant 2 à 6 atomes de car-25 bone, les cétones 1 à 5 atomes de carbone, les monoalcools ayant 1 à 5 atomes de carbone. Toutefois, selon un mode particulier de réalisation de l'invention, le milieu carboné ne contient pas de composés liquides additionnels. Le choix du milieu carboné peut être effectué aisément par l'homme du métier en fonction de la nature des monomères constituant le polymère et/ou de la destination de la composition. Parmi les dispersions tout particulièrement préférées, on peut citer les dispersions de particules de poly(acrylate de 2-ethyle hexyle)-bp(acrylate de méthyle), ou bien de poly(acrylate d'isobornyle)-bpoly(acrylate de méthyle), ou encore de poly(acrylate de 2-ethyle hexyleco-acrylate d'isobornyle)-b-poly(acrylate de méthyle), dans un alcane et notamment dans l'isododécane. La dispersion selon l'invention présente de préférence un taux de matière sèche compris entre 20 et 80% en poids, notamment 30 à 70% en poids, voire 40 à 60% en poids. La dispersion de polymère peut être fabriquée par tout moyen connu de l'homme du métier, et notamment par polymérisation radicalaire contrôlée ou par polymérisation vivante, notamment par les techniques dites nitroxydes/alcoxyamines, ATRP, aux organoCobalt, RAFT/MADIX, transfert dégénératif, TERP (tellurium), au Selenium, par Iniferter, ou par tout procédé de polymérisation vivante (anionique ou cationique), par métallocène, par ROMP (ring opening metathesis polymerization), pair ROP (ring opening polymerization) cationique ou anionique, par GTP (group transfer polymerization), par les dérivés du tétraphenyléthane, par le diphénylethylène. Les techniques employées pour la formation de chaque séquence peuvent être identiques ou différentes. Un procédé type peut consister à préparer la première séquence, dite soluble, dans le milieu carboné de la dispersion, par polymérisation du ou des monomères, d'un agent de contrôle et d'un amorceur si nécessaire. Ensuite, le ou les monomères de la séquence dite insoluble sont ajoutés en présence ou non d'amorceur. La température de réaction est de préférence comprise entre 30 et 200 C, de préférence de 0 à 160 C et plus préférentiellement de 40 à 140 C. Des séquences supplémentaires peuvent être polymérisées selon le même procédé. Pour cha- cune des séquences, le ou les monomères peuvent être ajoutés simultanément, en batch, en semi-continu ou consécutivement. Si la première séquence, dite soluble, est synthétisée en masse, la séquence dite insoluble peut être ensuite synthétisée en masse ou en solution. Le solvant peut être un solvant carboné tel que défini dans la présente demande, ce qui conduit à l'issue de la synthèse du copolymère à une dispersion directement dans le milieu carboné. Le solvant employé peut également être un solvant commun à toutes les séquences; dans ce cas, l'ajout ultérieur d'un solvant carboné tel que défini ci-dessus dans la présente demande et l'élimination éventuelle du solvant commun conduira à la dispersion voulue dans le milieu carboné. Si tout le copolymère est synthétisé en masse, l'ajout d'un solvant carboné tel que défini ci-dessus conduira à la dispersion voulue. Si toutes les séquences sont synthétisées en solution, dans un solvant commun, l'ajout ultérieur d'un solvant carboné tel que défini ci-dessus et l'élimination éventuelle du solvant commun conduira à la dispersion voulue dans les milieux carbo- nés. II est également possible à ce stade d'éliminer le solvant commun afin de récupérer le polymère seul et avant de le disperser dans un solvant carboné tel que défini ci-dessus, ce qui conduira à la dispersion voulue. Enfin, si toutes les séquences sont synthétisées directement dans un solvant carboné tel que défini ci-dessus, la dispersion est obtenue directement, en une seule étape. Ce dernier procédé est celui utilisé de façon préférentielle. Une fois la dispersion obtenue, il est possible de changer de milieu carboné par élimination / ajout d'un nouveau solvant carboné ou par ajout / élimination éven- tuelle du premier solvant. L'amorceur de polymérisation peut être tout amorceur connu de l'homme de l'art pour la polymérisation radicalaire (peroxydes, azoïques, couple rédox, photochi- mique). Dans le cas de certaines techniques de polymérisation radicalaire contrôlée, un même composé peut avoir pour rôle d'amorcer la polymérisation et d'être l'agent de contrôle comme c'est le cas des alcoxyamines. Pour les polymérisations non radicalaires, c'est-à-dire ioniques (anionique ou cationique), l'homme de l'art peut choisir l'amorceur adéquat. On obtient ainsi des copolymères qui s'auto-organisent en dispersion dans le mi-lieu considéré. Ils sont composés d'une première séquence soluble A et d'au moins une seconde séquence, insoluble, B, ce qui va provoquer une auto-organisation des chaînes de polymères de manière à former des particules pré- sentant à l'interface avec le milieu les séquences A et au coeur de la particule les séquences B. Une fois, la dispersion obtenue, il est possible d'y ajouter des dispersants, des stabilisants, pour en modifier les propriétés physicochimiques (viscosité, Tg, etc). Les dispersions selon l'invention trouvent une application toute particulière en cosmétique. Ainsi, elles peuvent être présentes dans les compositions cosmétiques selon l'invention en une quantité de 0,1 à 90% en poids, de préférence 0,5 à 80% en poids, notamment 1 à 75% en poids, voire 5-70% en poids, de dispersion par rapport au poids total de la composition. Les compositions cosmétiques selon l'invention comprennent en outre, un milieu cosmétiquement acceptable, c'est-à-dire compatible avec les matières kératiniques telles que la peau du visage ou du corps, les lèvres, les cheveux, les cils, les sourcils et les ongles. La composition peut avantageusement comprendre une phase grasse, qui peut elle-même comprendre des huiles et/ou des solvants de préférence lipophiles, ainsi que des corps gras solides à température ambiante tels que les cires, les corps gras pâteux, les gommes et leurs mélanges. Parmi les constituants de la phase grasse, on peut citer les huiles, volatiles ou non, qui peuvent être choisies parmi les huiles naturelles ou synthétiques, carbonées, hydrocarbonées, fluorées, éventuellement ramifiées, seules ou en mélange. On entend par "huile non volatile", une huile susceptible de rester sur la peau à température ambiante et pression atmosphérique au moins une heure et ayant no-tamment une pression de vapeur à température ambiante (25 C) et pression atmosphérique, non nulle, inférieure à 0,01 mm de Hg (1,33 Pa). On peut en particulier citer les huiles non volatile carbonées, notamment hydro- carbonées, d'origine végétale, minérale, animale ou synthétique, telles que l'huile de paraffine (ou vaseline), le squalane, le polyisobutène hydrogéné (Parléam), le perhydrosqualène, l'huile de vison, de macadamia, de tortue, de soja, l'huile d'amande douce, de calophyllum, de palme, de pépins de raisin, de sésame, de maïs, d'arara, de colza, de tournesol, de coton, d'abricot, de ricin, d'avocat, de jojoba, d'olive ou de germes de céréales, de beurre de karité; les esters linéaires, ramifiés ou cycliques, ayant plus de 6 atomes de carbone, notamment 6 à 30 atomes de carbone, tels que les esters d'acide lanolique, d'acide oléique, d'acide laurique, d'acide stéarique; les esters dérivés d'acides ou d'alcools à longue chaîne (c'est-à-dire ayant de 6 à 20 atomes de carbone), notamment les esters de for-mule RCOOR' dans laquelle R représente le reste d'un acide gras supérieur comportant de 7 à 19 atomes de carbone et R' représente une chaîne hydrocarbonée comportant de 3 à 20 atomes de carbone, en particulier les esters en C12-C36, tels que le myristate d'isopropyle, le palmitate d'isopropyle, le stéarate de butyle, le laurate d'hexyle, l'adipate de diisopropyle, l'isononanoate d'isononyle, le palmitate de 2-éthyl-hexyle, le laurate de 2-hexyl-décyle, le palmitate de 2-octyl-décyle, le myristate ou le lactate de 2-octyldodécyle, le succinate de di(2-éthyl hexyle), le malate de diisostéaryle, le triisostéarate de glycérine ou de diglycérine; les acides gras supérieurs, notamment en C14-C22, tels que l'acide myristique, l'acide palmi- tique, l'acide stéarique, l'acide béhénique, l'acide oléique, l'acide linoléique, l'acide linolénique ou l'acide isostéarique; les alcools gras supérieurs, notamment en C16-C22, tels que le cétanol, l'alcool oléique, l'alcool linoléique ou linolénique, l'alcool isostéarique ou l'octyl dodécanol; et leurs mélanges. On peut encore citer le décanol, le dodécanol, l'octadécanol, les triglycérides Iiqui- des d'acides gras de 4 à 10 atomes de carbone comme les triglycérides des acides heptanoïque ou octanoïque, les triglycérides des acides caprylique/caprique; les hydrocarbures linéaires ou ramifiés, d'origine minérale ou synthétique tels que les huiles de paraffine et leurs dérivés, la vaseline, les polydécènes, le polyisobutène hydrogéné tel que le parléam; les esters et les éthers de synthèse notam- ment d'acides gras comme par exemple l'huile de Purcellin, le myristate d'isopropyle, le palmitate d'éthyl-2-hexyle, le stéarate d'octyl-2dodécyle, l'érucate d'octyl-2-dodécyle, l'isostéarate d'isostéaryle; les esters hydroxylés comme l'isostéaryl lactate, l'octylhydroxystéarate, l'hydroxystéarate d'octyldodécyle, le diisostéarylmalate, le citrate de triisocétyle, des heptanoates, octanoates, décanoa- tes d'alcools gras; des esters de polyol comme le dioctanoate de propylène glycol, le diheptanoate de néopentylglycol, le diisononanoate de diéthylèneglycol; et les esters du pentaérythritol; des alcools gras ayant de 12 à 26 atomes de carbone comme l'octyldodécanol, le 2-butyloctanol, le 2- hexyldécanol, le 2-undécylpentadécanol. On peut encore citer les cétones liquides à température ambiante tels que méthyléthylcétone, méthylisobutylcétone, diisobutylcétone, l'isophorone, la cyclohexanone, l'acétone; les éthers de propylène glycol liquides à température ambiante tels que le monométhyléther de propylène glycol, l'acétate de monométhyléther de propylène glycol, le mono n-butyl éther de dipropylène glycol; les esters à chaîne courte (ayant de 3 à 8 atomes de carbone au total) tels que l'acétate d'éthyle, l'acétate de méthyle, l'acétate de propyle, l'acétate de n-butyle, l'acétate d'isopentyle; les éthers liquides à température ambiante tels que le diéthyléther, le diméthyléther ou le dichlorodiéthyléther; les alcanes liquides à température ambiante tels que le décane, l'heptane, le dodécane, l'isododécane, l'isohexadécane, le cyclohexane; les composés cycliques aromatiques liquides à température ambiante tels que le toluène et le xylène; les aldéhydes liquides à température am- biante tels que le benzaldéhyde, l'acétaldéhycle et leurs mélanges. Parmi les composés volatils, on peut citer les huiles volatiles non siliconées, notamment les isoparaffines en C8-C16 comme l'isododécane, l'isodécane, l'isohexadécane. Plus préférentiellement, on peut citer les alcanes liquides à température ambiante, volatils ou non, et plus particulièrement le décane, l'heptane, le do- décane, l'isododécane, l'isohexadécane, le cyclohexane, l'isodécane, et leurs mélanges. La phase grasse peut être présente en une teneur allant de 0,01 à 95%, de préférence de 0,1 à 90%, de préférence encore de 10 à 85% en poids, par rapport au poids total de la composition, et mieux de 30 à 80%. La composition peut également comprendre, une phase hydrophile comprenant de l'eau ou un mélange d'eau et de solvant(s) organique(s) hydrophile(s) comme les alcools et notamment les monoalcools inférieurs linéaires ou ramifiés ayant de 2 à 5 atomes de carbone comme l'éthanol, l'isopropanol ou le n-propanol, et les po- Iyols comme la glycérine, la diglycérine, le propylène glycol, le sorbitol, le pentylène glycol, et les polyéthylène glycols, ou bien encore des éthers en C2 et des aldéhydes en C2-C4 hydrophiles. L'eau ou le mélange d'eau et de solvants organiques hydrophiles peut être présent dans la composition selon l'invention en une teneur allant de 0,1 à 80% en poids, par rapport au poids total de la composition, et de préférence de 1 à 70% en poids. La composition selon l'invention peut également comprendre des cires et/ou des gommes. Par cire au sens de la présente invention, on entend un composé lipophile, solide à température ambiante (25 C), à changement d'état solide/liquide réversible, ayant un point de fusion supérieur ou égal à 30 C pouvant aller jusqu'à 120 C. En portant la cire à l'état liquide (fusion), il est possible de la rendre miscible aux huiles éventuellement présentes et de former un mélange homogène microscopiquement, mais en ramenant la température du mélange à la température ambiante, on obtient une recristallisation de la cire dans les huiles du mélange. Le point de fusion de la cire peut être mesuré à l'aide d'un calorimètre à balayage différentiel (D.S.C.), par exemple le calorimètre vendu sous la dénomination DSC 30 par la société METLER. Les cires peuvent être hydrocarbonées, fluorées et/ou siliconées et être d'origine végétale, minérale, animale et/ou synthétique. En particulier, les cires présentent une température de fusion supérieure à 25 C et mieux supérieure à 45 C. Comme cire utilisable dans la composition de l'invention, on peut citer la cire d'abeilles, la cire de Carnauba ou de Candellila, la paraffine, les cires microcristallines, la cérésine ou l'ozokérite; les cires synthétiques comme les cires de polyéthylène ou de Fischer Tropsch, les cires de silicones comme les alkyl ou alkoxydiméticone ayant de 16 à 45 atomes de carbone. Les gommes sont généralement des polydiméthylsiloxanes (PDMS) à haut poids moléculaire ou des gommes de cellulose ou des polysaccharides et les corps pâteux sont généralement des composés hydrocarbonés comme les lanolines et leurs dérivés ou encore des PDMS. La nature et la quantité des corps solides sont fonction des propriétés mécaniques et des textures recherchées. A titre indicatif, 0a composition peut contenir de 0,01 à 50% en poids de cires, par rapport au poids total de la composition et mieux de 1 à 30 % en poids. La composition selon l'invention peut en outre comprendre une ou des matières colorantes choisies parmi les colorants hydrosolubles, les colorants liposolubles, et les matières colorantes pulvérulentes comme les pigments, les nacres, et les paillettes bien connues de l'homme du métier. Les matières colorantes peuvent être présentes, dans la composition, en une teneur allant de 0,01 à 50% en poids, par rapport au poids de la composition, de préférence de 0,01 à 30% en poids. Par pigments, il faut comprendre des particules de toute forme, blanches ou colo- rées, minérales ou organiques, insolubles dans le milieu physiologique, destinées à colorer la composition. Par nacres, il faut comprendre des particules de toute forme irisées, notamment produites par certains mollusques dans leur coquille ou bien synthétisées. Les pigments peuvent être blancs ou colorés, minéraux et/ou organiques. On peut citer, parmi les pigments minéraux, le dioxyde de titane, éventuellement traité en surface, les oxydes de zirconium ou de cérium, ainsi que les oxydes de zinc, de fer (noir, jaune ou rouge) ou de chrome, le violet de manganèse, le bleu outremer, l'hydrate de chrome et le bleu ferrique, les poudres métalliques comme la poudre d'aluminium, la poudre de cuivre. Parmi les pigments organiques, on peut citer le noir de carbone, les pigments de type D & C, et les laques à base de carmin de cochenille, de baryum, strontium, calcium, aluminium. Les pigments nacrés peuvent être choisis parmi les pigments nacrés blancs tels que le mica recouvert de titane, ou d'oxychlorure de bismuth, les pigments nacrés colorés tels que le mica titane recouvert avec des oxydes de fer, le mica titane recouvert avec notamment du bleu ferrique ou de l'oxyde de chrome, le mica titane recouvert avec un pigment organique du type précité ainsi que les pigments nacrés à base d'oxychlorure de bismuth. Parmi les colorants hydrosolubles, on peut citer le sel disodique de ponceau, le sel disodique du vert d'alizarine, le jaune de quinoléine, le sel trisodique d'amarante, le sel disodique de tartrazine, le sel monosodique de rhodamine, le sel disodique de fuchsine, la xanthophylle, le bleu de méthylène. La composition selon l'invention peut comprendre en outre en outre une ou plu-sieurs charges, notamment en une teneur allant de 0,01 % à 50 % en poids, par rapport au poids total de la composition, de préférence allant de 0,01 % à 30 % en poids. Par charges, il faut comprendre des particules de toute forme, incolores ou blanches, minérales ou de synthèse, insolubles dans le milieu de la composition quelle que soit la température à laquelle la composition est fabriquée. Ces charges servent notamment à modifier la rhéologie ou la texture de la composition. Les charges peuvent être minérales ou organiques de toute forme, plaquettaires, sphériques ou oblongues, quelle que soit la forme cristallographique (par exemple feuillet, cubique, hexagonale, orthorhombique, etc.). On peut citer le talc, le mica, la silice, le kaolin, les poudres de polyamide (Nylon ) (Orgasol de chez Atochem), de poly-i3-alanine et de polyéthylène, les poudres de polymères de tétrafluoroéthylène (Téflon ), la lauroyl-lysine, l'amidon, le nitrure de bore, les microsphères creuses polymériques telles que celles de chlorure de polyvinylidène/acrylonitrile comme l'Expancel (Nobel Industrie), de copolymères d'acide acrylique (Polytrap de la société Dow Corning) et les microbilles de résine de silicone (Tospearls de Toshiba, par exemple) , les particules de polyorganosiloxanes élastomères, le carbonate de calcium précipité, le carbonate et l'hydrocarbonate de magnésium, I'hydroxyapatite, les microsphères de silice creuses (Silica Beads de Maprecos), les microcapsules de verre ou de céramique, les sa- vons métalliques dérivés d'acides organiques carboxyliques ayant de 8 à 22 atomes de carbone, de préférence de 12 à 18 atomes de carbone, par exemple le stéarate de zinc, de magnésium ou de lithiurn, le laurate de zinc, le myristate de magnésium. La composition peut comprendre en outre un polymère additionnel tel qu'un polymère filmogène. Selon la présente invention, on entend par "polymère filmogène", un polymère apte à former à lui seul ou en présence d'un agent auxiliaire de filmification, un film continu et adhérent sur un support, notamment sur les matières kératiniques. Parmi les polymères filmogènes susceptibles d'être utilisés dans la composition de la présente invention, on peut citer les polymères synthétiques, de type radicalaire ou de type polycondensat, les polymères d'origine naturelle et leurs mélanges, en particulier les polymères acryliques, les polyuréthanes, les polyesters, les polyamides, les polyurées, les polymères cellulosiques comme la nitrocellulose. La composition selon l'invention peut également comprendre des ingrédients couramment utilisés en cosmétique, tels que les vitamines, les épaississants, les géli- fiants, les oligo-éléments, les adoucissants, les séquestrants, les parfums, les agents alcalinisants ou acidifiants, les conservateurs, les filtres solaires, les tensioactifs, les anti- oxydants, les agents anti-chutes des cheveux, les agents antipelliculaires, les agents propulseurs, les céramides, ou leurs mélanges. Bien en- tendu, l'homme du métier veillera à choisir ce ou ces éventuels composés complémentaires, et/ou leur quantité, de manière telle que les propriétés avantageuses de la composition selon l'invention ne soient pas, ou substantiellement pas, altérées par l'adjonction envisagée. La composition selon l'invention peut se présenter notamment sous forme de sus-pension, de dispersion, de solution notamment organique, de gel, d'émulsion, notamment émulsion huile-dans-eau (H/E) ou eau-dans-huile (E/H), ou multiple (E/H/E ou polyol/H/E ou H/E/H), sous forme de crème, de pâte, de mousse, de dispersion de vésicules notamment de lipides ioniques ou non, de lotion biphase ou multiphase, de spray, de poudre, de pâte, notamment de pâte souple (notamment de pâte ayant de viscosité dynamique à 25 C de l'ordre de 0,1 à 40 Pa.s sous une vitesse de cisaillement de 200 s"', après 10 minutes de mesure en géométrie cône/plan). La composition peut être anhydre, par exemple il peut s'agir d'une pâte anhydre. L'homme du métier pourra choisir la forme galénique appropriée, ainsi que sa méthode de préparation, sur la base de ses connaissances générales, en tenant compte d'une part de la nature des constituants utilisés, notamment de leur solubilité dans le support, et d'autre part de l'application envisagée pour la composition. La composition selon l'invention peut être une composition de maquillage, notamment un produit pour le teint tel qu'un fond de teint, un fard à joues ou à paupières; un produit pour les lèvres tel qu'un rouge à lèvres ou un soin des lèvres; un produit anti-cernes; un blush, un mascara, un eye-liner; un produit de maquillage des sourcils, un crayon à lèvres ou à yeux; un produit pour les ongles tel qu'un vernis à ongles ou un soin des ongles; un produit de maquillage du corps; un produit de maquillage des cheveux (mascara ou laque pour cheveux). La composition selon l'invention peut être une composition de protection ou de soin de la peau du visage, du cou, des mains ou du corps, notamment une corn- position anti-rides, anti-fatigue permettant de donner un coup d'éclat à la peau, une composition hydratante ou traitante; une composition anti-solaire ou de bronzage artificiel. La composition selon l'invention peut être également un produit capillaire, notamment pour le maintien de la coiffure ou la mise en forme des cheveux. Les compo- sitions capillaires sont de préférence des shampooings, des gels, des lotions de mise en plis, des lotions pour le brushing, des compositions de fixation et de coiffage telles que les laques ou spray. Les lotions peuvent être conditionnées sous diverses formes, notamment dans des vaporisateurs, des flacons-pompe ou dans des récipients aérosol afin d'assurer une application de la composition sous forme vaporisée ou sous forme de mousse. De telles formes de conditionnement sont indiquées, par exemple lorsque l'on souhaite obtenir un spray, une mousse pour la fixation ou le traitement des cheveux. L'invention a aussi pour objet un procédé cosmétique de maquillage, de nettoyage, de protection solaire, de mise en forme, de coloration, ou de soin des matières kératiniques, notamment de la peau du corps ou du visage, des ongles, des cheveux et/ou des cils, comprenant l'application sur lesdites matières d'une composition cosmétique telle que définie précédemment. REVENDICATIONS 1. Composition cosmétique comprenant, dans un milieu cosmétiquement accepta- ble, au moins une dispersion de particules de polymères dans un milieu carboné liquide, ledit polymère étant un copolymère comprenant au moins une première séquence soluble dans ledit milieu carboné et au moins une deuxième séquence insoluble dans ledit milieu carboné. 2. Composition selon la revendication 1, dans laquelle le copolymère présente un indice de polydispersité en masse (Ip) inférieur ou égal à 5 de préférence compris entre 1,05 et 4, notamment entre 1,1 et 3, voire entre 1,15 et 2,5. 3. Composition selon l'une des revendications précédentes, dans laquelle chaque 15 séquence est de type homopolymère ou à gradient. 4. Composition selon l'une des revendications précédentes, dans laquelle le copolymère est du type 'dibloc', ou 'tribloc'. 5. Composition selon l'une des revendications précédentes, dans laquelle le copolymère est linéaire. 6. Composition selon l'une des revendications précédentes, dans laquelle les particules sont d'une taille comprise entre 5 et 1000 nm, de préférence 10 à 500 nm, 25 encore mieux 80 à 300 nm. 7. Composition selon l'une des revendications précédentes, dans laquelle le copolymère a un poids moléculaire moyen en nombre (Mn) compris entre 1000 à 700 000, notamment entre 10000 et 500 000, et encore mieux entre 15000 et 350 000, voire entre 30 000 et 150 000. 8. Composition selon l'une des revendications précédentes, dans laquelle la séquence soluble comprend 50 à 100% en poids de monomère(s) soluble(s) dans ledit milieu, notamment de 60 à 90% en poids, et encore mieux de 70 à 80% en poids de monomère(s) soluble(s), seul ou en rnélange. 9. Composition selon l'une des revendications précédentes, dans laquelle la séquence insoluble comprend 50 à 100% en poids de monomère(s) insoluble(s) dans ledit milieu, notamment de 60 à 90% en poids, et encore mieux de 70 à 80% en poids de monomère(s) insoluble(s), seul ou en mélange. 10. Composition selon l'une des revendications précédentes, dans laquelle la sé- quence insoluble (ou les séquences insolubles), représente 50 à 97% en poids du poids total du copolymère, notamment de 60 à 95% en poids, voire de 75 à 90% en poids; et la séquence soluble (ou les séquences solubles), représente 3 à 50% en poids du poids total du copolymère, notamment de 5 à 40% en poids, voire de 10 à 25% en poids. 11. Composition selon l'une des revendications précédentes, dans laquelle le copolymère comprend au moins un monomère soluble choisi parmi, seul ou en mélange, les monomères suivants: - les méthacrylates de formule CH2 = C(CH3)-COOR1 dans laquelle R1 représente un groupe alkyle linéaire ou ramifié en C8-C22 tel que lauryle ou stéaryle; ou bien un groupe alkyle cyclique ayant 8 à 30 atomes de carbone, tel que isobornyle; ou encore R1 représente le groupe tertiobutyle; - les acrylates de formule CH2 = CHCOOR2 dans laquelle R2 représente un groupe alkyle Ninéaire ou ramifié en C8-C22 tel que lauryle ou stéaryle; ou bien un groupe alkyle cyclique ayant 8 à 30 atomes de carbone, tel que isobornyle; ou encore R2 représente un groupe isobutyle; - les (méth)acrylamides de formule CH2=C(CH3)-CONR3R4 ou CH2=CH-CONR3R4, dans lesquelles R3 représente un atome d'hydrogène ou un groupe alkyle linéaire ou ramifié en C1-C12, et R4 représente un groupe alkyle en C8 à C12 linéaire ou ramifié, tel qu'un groupe isooctyle, isononyle, undecyle; - les esters de vinyle de formule R5-CO-O-CH=CH2 où R5 représente un groupe alkyle en C8 à C22 linéaire ou ramifié ; - les éthers d'alcool vinylique et d'alcool de formule R60CH=CH2 dans laquelle R6 30 représente un groupe alkyle linéaire ou ramifié, comprenant de 8 à 22 atomes de carbone; - les monomères éthyléniques dont le groupement ester contient des silanes ou des siloxanes, et ne contenant qu'un atome de silicium tel que le 35 (méth) acryloxypropyl trimethoxysilane; - des macromonomères carbonés ayant un groupe terminal polymérisable tels que: -(i) les homopolymères et les copolymères (méth)acrylate d'alkyle linéaire ou rami- fié en C6-C22, de préférence en C8-C18, présentant un groupe terminal polyméri-sable choisi parmi les groupes vinyle ou (méth)acrylate parmi lesquels on peut ci- ter en particulier: les macromonomères de poly(acrylate d'éthyl-2 hexyle) à extré- mité mono(méth)acrylate; les macromonomères de poly(acrylate de dodécyle) ou de poly(méthacrylate de dodécyle) à extrémité mono(méth) acrylate; les macromonomères de poly(acrylate de stéaryle) ou de poly (méthacrylate de stéaryle) à extrémité mono(méth) acrylate. -(ii) les polyoléfines ayant un groupe terminal à insaturation éthylénique, en particulier ceux ayant un groupement terminal (méth) acrylate. Comme exemple de tel-les polyoléfines, on peut citer en particulier les macromonomères suivants, étant entendu qu'ils ont un groupe terminal (méth)acrylate: les macromonomères de polyéthylène, les macromonomères de polypropylène, les macromonomères de copolymère polyéthylène/polypropylène, les macromonomères de copolymère polyéthylène/polybutylène, les macromonomères de polyisobutylène; les macromonomères de polybutadiène; les macromonomères de polyisoprène; les macromonomères de polybutadiène; les macromonomères de poly(éthylène/butylène)-polyisoprène. 12. Composition selon la revendication 11, dans laquelle le monomère soluble est choisi parmi: - les méthacrylates de formule CH2 = C(CH3)COOR1 dans laquelle R, représente un groupe alkyle linéaire ou ramifié en C8-C22 tel que lauryle ou stéaryle; ou bien un groupe alkyle cyclique ayant 8 à 30 atomes de carbone, tel que isobornyle; ou encore RI représente le groupe tertiobutyle; - les acrylates de formule CH2 = CHCOOR2 dans laquelle R2 représente un groupe alkyle linéaire ou ramifié en C8-C22 tel que lauryle ou stéaryle; ou bien un groupe alkyle cyclique ayant 8 à 30 atomes de car- bone, tel que isobornyle; ou encore R2 représente un groupe isobutyle; et leurs mélanges. 13. Composition selon la revendication 12, dans laquelle le monomère soluble est choisi parmi l'acrylate d'éthyle-2-hexyle, le (méth) acrylate d'isobornyle, le (méth)acrylate de lauryle, le (méth)acrylate de stéaryle, l'acrylate d'isobutyle et le méthacrylate de tertiobutyle, et leurs mélanges. 14. Composition selon l'une des revendications précédentes, dans laquelle le copolymère comprend au moins un monomère insoluble choisi parmi, seul ou en mélange, les monomères suivants, ainsi que leurs sels et leurs mélanges: -(i) les (méth)acrylates de formule: CH2=C(CH3)-COOR't ou CH2=CH-COOR'1 dans laquelle R'1 représente un groupe choisi parmi: -un groupe alkyle, linéaire ou ramifié, comprenant de 1 à 6 atomes de carbone, ledit groupe pouvant comporter dans sa chaîne un ou plusieurs hétéroatomes choisis parmi O, N et S; et/ou pouvant comporter un ou plusieurs substituants choisis parmi -OH, les atomes d'halogène (F, Cl, Br, I) et -NR'R" avec R' et R", identiques ou différents, choisis parmi les alkyles, linéaires ou ramifiés, en C1-C4; et/ou pouvant être substitué par au moins un groupe polyoxyalkylène, en particulier avec un alkylène en C2-C4, notamment un polyoxyéthylène et/ou un polyoxypropylène, ledit groupe polyoxyalkylène étant constitué par la répétition de 5 à 30 motifs oxyalkylène; Sont exclus de cette définition le méthacrylate de tertiobutyle et l'acrylate d'isobutyle. - un groupe alkyle cyclique comprenant de 3 à 6 atomes de carbone, ledit groupe pouvant comporter dans sa chaîne un ou plusieurs hétéroatomes choisis parmi O, N et S, et/ou pouvant comporter un ou plusieurs substituants choisis parmi OH et les atomes d'halogène (F, Cl, Br, I); (ii) les (méth)acrylamides de formule: CH2=C(CH3)-CONR'3R'4 ou CH2=CHCONR'3R'4, dans laquelle: - R'3 et R'4, identiques ou différents, représentent un atome d'hydrogène ou un groupe alkyle, linéaire ou ramifié, comportant de 1 à 6 atomes de carbone, pouvant comporter un ou plusieurs substituants choisis parmi -OH, les atomes d'halogène (F, CI, Br, I) et -NR'R" avec R' et R", identiques ou différents, choisis parmi les alkyles, linéaires ou ramifiés, en C1-ÉC4;ou - R'3 représente un atome d'hydrogène et R'4 représente un groupe 1,1-diméthyl-3-oxobutyle; - (iii) les monomères à insaturation(s) éthylénique(s) comprenant au moins une fonction acide carboxylique, phosphorique ou sulfonique, tel que l'acide crotoni- que, l'anhydride maléique, l'acide itaconique, l'acide fumarique, l'acide maléique, l'acide styrènesulfonique, l'acide vinylbenzoïque, l'acide vinylphosphorique, l'acide acrylique, l'acide méthacrylique, l'acide acrylamidopropanesulfonique, et leurs sels; -(iv) les esters de vinyle de formule: R'6-COO-CH=CH2 dans laquelle R'6 représente un groupe alkyle linéaire ou ramifié, comprenant de 1 à 6 atomes, ou un groupe alkyle cyclique comportant de 3 à 6 atomes de carbone et/ou un groupe aromatique, par exemple de type benzénique, anthracénique, et naphtalénique; -(v) les monomères à insaturation(s) éthylénique(s) comprenant au moins une fonction amine tertiaire, tel que la 2-vinylpyridine, la 4-vinylpyridine, et leurs mélanges. -(vi) le styrène et ses dérivés; - (vii) les monomères éthyléniques dont le groupement ester contient des silanes, des silsesquioxanes, des siloxanes, des carbosiloxanes dendrimères tels que dé- crits dans le brevet EP 0 963 751, à l'exception des monomères ne contenant qu'un atome de silicium tel que le méthacryloxypropryl trimethoxysilane. - (viii) les macromonomères PDMS, tels que les polydiméthylsiloxanes à groupe-5 ment terminal monoacryloyloxy ou monométhacryloyloxy, et notamment eux de formule suivante: R3 CH3 CH3 CH3 I I I 1 C- -0-R I Si-0 Si -O i R 0 CH3 _ CH3 CH _ n 3 dans laquelle: - R8 désigne un atome d'hydrogène ou un groupement méthyle; de préférence 10 méthyle; - R9 désigne un groupe hydrocarboné divalent, linéaire ou ramifié, de préférence linéaire, ayant de 1 à 10 atomes de carbone et contenant éventuellement une ou deux liaisons éther -O- ; de préférence éthylène, propylène ou butylène; - RIO désigne un groupe alkyle linéaire ou ramifié, ayant de 1 à 10 atomes de carbone, notamment de 2 à 8 atomes de carbone; de préférence méthyle, éthyle, propyle, butyle ou pentyle; -n désigne un nombre entier allant de 1 à 300, de préférence allant de 3 à 200, et préférentiellement allant de 5 à 100. -(ix) les oligopeptides fonctionnalisés par une fonction (méth) acrylate. 15. Composition selon la revendication 14, dans laquelle le monomère insoluble est choisi parmi: - les (méth)acrylates de formule: CH2=C(CH3)COOR'i ou CH2=CH-COOR'1 et en particulier les (méth)acrylates de méthyle, d'éthyle, de propyle, de butyle; le méthacrylate d'isobutyle; les (méth) acrylates de méthoxyéthyle ou d'éthoxyéthyle; le méthacrylate de trifluoroéthyle; le méthacrylate de diméthylaminoéthyle, le méthacrylate de diéthylaminoéthyle, le méthacrylate de 2-hydroxypropyle, le méthacrylate de 2-hydroxyéthyle, l'acrylate de 2-hydroxypropyle, l'acrylate de 2- hydroxyéthyle; - les monomères à insaturation(s) éthylénique(s) comprenant au moins une fonction acide carboxylique, et notamment l'acide (méth)acrylique et ses sels; - les monomères éthyléniques dont le groupement ester contient des silanes; - les polydiméthylsiloxanes à groupement terminal monoacryloyloxy ou monométhacryloyloxy, de formule suivante: C Si 0 CH3 R9 dans laquelle: - R8 désigne un atome d'hydrogène ou un groupement méthyle; de préférence méthyle; - R9 désigne un groupe hydrocarboné divalent, linéaire ou ramifié, de préférence linéaire, ayant de 1 à 10 atomes de carbone et contenant éventuellement une ou deux liaisons éther -O- ; de préférence éthylène, propylène ou butylène; - RIO désigne un groupe alkyle linéaire ou ramifié, ayant de 1 à 10 atomes de carbone, notamment de 2 à 8 atomes de carbone; de préférence méthyle, éthyle, propyle, butyle ou pentyle; - n désigne un nombre entier allant de 1 à 300, de préférence allant de 3 à 200, et préférentiellement allant de 5 à 100. 16. Composition selon la revendication 15, dans laquelle le monomère insoluble est choisi parmi le (méth)acrylate de méthyle, le (méth) acrylate d'éthyle l'acide (méth)acrylique, le methacryloxypropyltris(trimethylsiloxy)silane et le 3méthacryloxypropylbis(trimethylsiloxy)méthylslilane. 17. Composition selon l'une des revendications précédentes, dans laquelle le mi- lieu carboné comprend au moins 50% en poids, notamment de 50 à 100% en poids, par exemple de 60 à 99% en poids, ou encore de 65 à 95% en poids, voire de 70 à 90% en poids, par rapport au poids total du milieu carboné, de composé carboné, liquide à 25 C, ayant un paramètre de solubilité global selon l'espace de solubilité de HANSEN inférieur ou égal à 20 (MPa)1'2, ou d'un mélange de tels composés. 18. Composition selon la revendication 17, dans laquelle le composé carboné, seul ou en mélange, est choisi parmi: - les huiles végétales formées par des esters d'acides gras et de polyols, en parti-culier les triglycérides, telles que l'huile de tournesol, de sésame ou de colza, de macadamia, de soja, l'huile d'amande douce, de calophyllum, de palme, de pépins de raisin, de maïs, d'arara, de coton, d'abricot, d'avocat, de jojoba, d'olive ou de germes de céréales, - les esters linéaires, ramifiés ou cycliques, ayant plus de 6 atomes de carbone, notamment 6 à 30 atomes de carbone; et notamment l'isononanoate d'isononyle; et plus particulièrement les esters de formule RCOOR' dans laquelle R représente le reste d'un acide gras supérieur comportant de 7 à 19 atomes de carbone et R' représente une chaîne hydrocarbonée comportant de 3 à 20 atomes de carbone, tels que les palmitates, les adipates, les myristates et les benzoates, notamment l'adipate de diisopropyle et le myristate d'isopropyle; - les hydrocarbures et notamment les alcanes linéaires, ramifiés et/ou cycliques, volatils ou non volatils, tels que les isoparaffines en C5-C60, éventuellement volati-les tels que l'isododécane, le Parléam (polyisobutène hydrogéné), l'isohexadécane, le cyclohexane, ou les 'ISOPARs'; ou bien les huiles de paraffine, de vaseline, ou le polyisobutylène hydrogéné. - les éthers ayant plus de 6 atomes de carbone, notamment 6 à 30 atomes de carbone; - les cétones ayant plus de 6 atomes de carbone, notamment 6 à 30 atomes de carbone. - les monoalcools gras aliphatiques ayant 6 à 30 atomes de carbone, la chaîne hydrocarbonée ne comportant pas de groupement de substitution, tels que l'alcool oléique, le décanol, le dodécanol, l'octadécanol, l'octyldodécanol et l'alcool linoléi- que; - les polyols notamment ayant 6 à 30 atomes de carbone, tels que l'hexylène glycol; -leurs mélanges. 19. Composition selon la revendication 18, dans laquelle le composé carboné, seul ou en mélange, est choisi parmi: - les huiles végétales formées par des esters d'acides gras et de polyols, en particulier les triglycérides, - les esters de formule RCOOR' dans laquelle R représente le reste d'un acide 25 gras supérieur comportant 7 à 19 atomes de carbone et R' représente une chaîne hydrocarbonée comportant de 3 à 20 atomes de carbone, - les alcanes linéaires ou ramifiés en C8-C60, volatils ou non volatils; - les alcanes cycliques, non aromatiques, en C5-C12; volatils ou non volatils; - les éthers ayant 7 à 30 atomes de carbone; - les cétones ayant 8 à 30 atomes de carbone; -les monoalcools gras aliphatiques ayant 12 à 30 atomes de carbone, la chaîne hydrocarbonée ne comportant pas de groupement de substitution, -leurs mélanges. 20. Composition selon la revendication 19, dans laquelle le composé carboné est choisi parmi, seul ou en mélange, le myristate d'isopropyle, l'octyldodécanol, les isoparaffines en C5-C60, l'isohexadécane, l'isononanoate d'isononyle. 21. Composition selon l'une des revendications précédentes, dans laquelle la dis- persion est une dispersion de particules de poly(acrylate de 2ethyle hexyle)-bp(acrylate de méthyle), ou bien de poly(acrylate d'isobornyle)-b-poly(acrylate de méthyle), ou encore de poly(acrylate de 2-ethyle hexyle-co-acrylate d'isobornyle)- b-poly(acrylate de méthyle), dans un alcane et notamment dans l'isododécane. 22. Composition selon l'une des revendications précédentes, dans laquelle la dispersion présente un taux de matière sèche compris entre 20 et 80% en poids, no-5 tamment 30 à 70% en poids, voire 40 à 60% en poids. 23. Composition selon l'une des revendications précédentes, dans laquelle la dispersion est présente en une quantité de 0,1 à 90% en poids, de préférence 0,5 à 80% en poids, notamment 1 à 75% en poids, voire 5-70% en poids, de dispersion par rapport au poids total de la composition. 24. Composition selon l'une des revendications précédentes, comprenant en outre, au moins un constituant choisi parmi les phases grasses, les phases hydrophiles, les matières colorantes, les polymères, les vitamines, les épaississants, les gé- liftants, les oligo-éléments, les adoucissants, les séquestrants, les parfums, les agents alcalinisants ou acidifiants, les conservateurs, les filtres solaires, les tensioactifs, les anti-oxydants, les agents anti-chutes des cheveux, les agents antipelliculaires, les agents propulseurs, les cérarnides, ou leurs mélanges. 25. Composition selon l'une des revendications précédentes, se présentant sous forme d'une composition de maquillage, notamment un produit pour le teint tel qu'un fond de teint, un fard à joues ou à paupières; un produit pour les lèvres tel qu'un rouge à lèvres ou un soin des lèvres; un produit anti-cernes; un blush, un mascara, un eye-liner; un produit de maquillage des sourcils, un crayon à lèvres ou à yeux; un produit pour les ongles tel qu'un vernis à ongles ou un soin des ongles; un produit de maquillage du corps; un produit de maquillage des cheveux (mascara ou laque pour cheveux); d'une composition de protection ou de soin de la peau du visage, du cou, des mains ou du corps, notamment une composition anti-rides, anti-fatigue permettant de donner un coup d'éclat à la peau, une cornposition hydratante ou traitante; une composition anti-solaire ou de bronzage artificiel; d'un produit capillaire, notamment pour le maintien de la coiffure ou la mise en forme des cheveux. 26. Dispersion de particules de polymères dans un milieu carboné liquide, ledit po- lymère étant un copolymère séquencé comprenant au moins une première séquence soluble dans ledit milieu carboné et au moins une deuxième séquence in-soluble dans ledit milieu carboné, caractérisée par le fait que le milieu carboné comprend au moins un composé carboné, seul ou en mélange, choisi parmi: - les huiles végétales formées par des esters d'acides gras et de polyols, en particulier les triglycérides, - les esters de formule RCOOR' dans laquelle R représente le reste d'un acide gras supérieur comportant 7 à 19 atomes de carbone et R' représente une chaîne hydrocarbonée comportant de 3 à 20 atomes de carbone, - les alcanes linéaires ou ramifiés en C8-C60, volatils ou non volatils; - les alcanes cycliques, non aromatiques, en C5-C12; volatils ou non volatils; 5 - les éthers ayant 7 à 30 atomes de carbone; - les cétones ayant 8 à 30 atomes de carbone; - les monoalcools gras aliphatiques ayant 12 à 30 atomes de carbone, la chaîne hydrocarbonée ne comportant pas de groupement de substitution, - leurs mélanges. 27. Procédé cosmétique de maquillage, de nettoyage, de protection solaire, de mise en forme, de coloration, ou de soin des ratières kératiniques, notamment de la peau du corps ou du visage, des ongles, des cheveux et/ou des cils, comprenant l'application sur lesdites matières d'une composition cosmétique selon l'une des revendications 1 à 26.